【手続補正書】
【提出日】平成18年4月17日(2006.4.17)
【手続補正１】
【補正対象書類名】明細書
【補正対象項目名】請求項１２
【補正方法】変更
【補正の内容】
【請求項１２】  有機溶剤がCnH2n+1OH(n=1〜10の自然数)で表されるアルコール、シクロヘキサノール(C6H110H)、1,2-エタンジオール（HOCH2CH2OH）、1,2-プロパンジオール（CH3CH(OH)CH2OH）、1,3-プロパンジオール（HOCH2CH2CH2OH）、CnH2n+2(ｎ=5〜15の自然数)で表されるアルカン系炭化水素、シクロヘキサン、R1COR2(R1およびR2:脂肪族炭化水素基であり、R1とR2の炭素数の合計が8以下)で表されるケトン、シクロヘキサノン(C6H10O)、R1-O-R2(R1およびR2:脂肪族炭化水素基であり、R1とR2の炭素数の合計が8以下)で表されるエーテル、2-メトキシエタノール（CH3OCH2CH2OH）、2-エトキシエタノール(CH3CH2OCH2CH2OH)、2-ブトキシエタノール（CH3CH2CH2CH2OCH2CH2OH） 2-(2-エトキシ)エトキシエタノール（CH3CH2OCH2CH2OCH2CH2OH）、CH3COOR(R:炭素数１〜5である脂肪族炭化水素基)で表される酢酸エステル、トルエン、キシレンから選ばれた１種または２種以上の混合物である請求項１１に記載の電解コンデンサ電極用アルミニウム材の製造方法。
【手続補正２】
【補正対象書類名】明細書
【補正対象項目名】００１５
【補正方法】変更
【補正の内容】
【００１５】
【課題を解決するための手段】
本発明は以下の手段を提供する。
（１）アルミニウムスラブに熱間圧延及び冷間圧延を順次実施してアルミニウム材とした後、このアルミニウム材を加熱体との接触により加熱し、その後焼鈍する事を特徴とする電解コンデンサ電極用アルミニウム材の製造方法。
（２）さらに加熱体との接触前あるいは接触後の少なくともどちらかにおいて、アルミニウム材を洗浄する工程を含むことを特徴とする前項１に記載の電解コンデンサ電極用アルミニウム材の製造方法。
（３）アルミニウムスラブに熱間圧延及び冷間圧延を順次実施してアルミニウム材とした後、このアルミニウム材を洗浄し、次いで乾燥しあるいは乾燥することなく、アルミニウム材を加熱体との接触により加熱し、その後焼鈍することを特徴とする電解コンデンサ電極用アルミニウム材の製造方法。
（４）アルミニウムスラブに熱間圧延及び冷間圧延を順次実施してアルミニウム材とした後、このアルミニウム材を加熱体との接触により加熱し、さらに洗浄し、次いで乾燥しあるいは乾燥することなく、その後焼鈍することを特徴とする電解コンデンサ電極用アルミニウム材の製造方法。
（５）加熱体の表面温度が80〜400℃、アルミニウム材と加熱体との接触時間が0.001〜30秒である請求項１ないし前項４のいずれかに記載の電解コンデンサ電極用アルミニウム材の製造方法。
（６）焼鈍がアルミニウム実体温度460〜600℃にて不活性ガス雰囲気中で行われる前項１ないし前項４のいずれかに記載の電解コンデンサ電極用アルミニウム材の製造方法。
（７）アルミニウム実体温度が500〜580℃である請求項６に記載の電解コンデンサ電極用アルミニウム材の製造方法。
（８）加熱体が熱ロールである前項１ないし前項４のいずれかに記載の電解コンデンサ電極用アルミニウム材の製造方法。
（９）加熱体との接触後、アルミニウム材を冷却する前項１ないし前項４のいずれかに記載の電解コンデンサ電極用アルミニウム材の製造方法。
（１０）アルミニウム材の冷却を冷却ロールとの接触により行う前項９に記載の電解コンデンサ電極用アルミニウム材の製造方法。
（１１）洗浄に用いる洗浄液が有機溶剤である前項２ないし前項１０のいずれかに記載の電解コンデンサ電極用アルミニウム材の製造方法。
（１２）有機溶剤がCnH2n+1OH(n=1〜10の自然数)で表されるアルコール、シクロヘキサノール(C6H110H)、1,2-エタンジオール（HOCH2CH2OH）、1,2-プロパンジオール（CH3CH(OH)CH2OH）、1,3-プロパンジオール（HOCH2CH2CH2OH）、CnH2n+2(ｎ=5〜15の自然数)で表されるアルカン系炭化水素、シクロヘキサン、R1COR2(R1およびR2:脂肪族炭化水素基であり、R1とR2の炭素数の合計が8以下)で表されるケトン、シクロヘキサノン(C6H10O)、R1-O-R2(R1およびR2:脂肪族炭化水素基であり、R1とR2の炭素数の合計が8以下)で表されるエーテル、2-メトキシエタノール（CH3OCH2CH2OH）、2-エトキシエタノール(CH3CH2OCH2CH2OH)、2-ブトキシエタノール（CH3CH2CH2CH2OCH2CH2OH） 2-(2-エトキシ)エトキシエタノール（CH3CH2OCH2CH2OCH2CH2OH）、CH3COOR(R:炭素数１〜5である脂肪族炭化水素基)で表される酢酸エステル、トルエン、キシレンから選ばれた１種または２種以上の混合物である請求項１１に記載の電解コンデンサ電極用アルミニウム材の製造方法。
（１３）洗浄に用いる洗浄液が水に界面活性剤を添加したものである前項２ないし前項１０のいずれかに記載の電解コンデンサ電極用アルミニウム材の製造方法。
（１４）界面活性剤が、R-OSO3Na(R=炭素数8〜18の飽和炭化水素基もしくは二重結合を一つ有する不飽和炭化水素基)で表されるアニオン界面活性剤（硫酸エステル塩）、R-SO3Na(R=炭素数8〜18の飽和炭化水素基もしくは二重結合を一つ有する不飽和炭化水素基)もしくはR-SO3Na(R:アルキル基が炭素数8〜14の飽和炭化水素基もしくは二重結合を一つ有する不飽和炭化水素基であるアルキルベンジル基)で表されるアニオン界面活性剤（スルホン酸塩）、R-N+(CH3)3・Cl- (R=炭素数8〜16の飽和炭化水素基)で表されるカチオン界面活性剤（第４級アンモニウム塩）、R-O-(-CH2CH2O)nH(R=炭素数8〜16の飽和炭化水素基もしくは二重結合を一つ有する不飽和炭化水素基、n=6〜14)またはR-O-(-CH2CH2O)nH(R=アルキル基が炭素数8〜12の飽和炭化水素基もしくは二重結合を一つ有する不飽和炭化水素基であるアルキルフェニル基、n=6〜14)で表されるポリエチレングリコール型非イオン界面活性剤のうちから選ばれた１種または複数のアニオン界面活性剤の混合物、複数のカチオン界面活性剤の混合物、複数の非イオン界面活性剤の混合物、１種以上のアニオン界面活性剤と１種以上の非イオン界面活性剤の混合物、１種以上のカチオン界面活性剤と１種以上の非イオン界面活性剤の混合物である前項１３に記載の電解コンデンサ電極用アルミニウム材の製造方法。
（１５）洗浄後の乾燥温度が200℃以下である前項３または前項４に記載の電解コンデンサ電極用アルミニウム材の製造方法。
（１６）洗浄後の乾燥温度が90℃以下である前項１５に記載の電解コンデンサ電極用アルミニウム材の製造方法。
（１７）アルミニウム純度99.9％以上である前項１ないし前項１６のいずれかに記載の電解コンデンサ電極用アルミニウム材の製造方法。
（１８）前項１ないし前項１７のいずれかに記載の製造方法によって製造された電解コンデンサ用アルミニウム陽極材。
（１９）中圧用または高圧用である前項１８に記載の電解コンデンサ用アルミニウム陽極材。
（２０）前項１ないし前項１７のいずれかに記載の製造方法によって製造されたアルミニウム材に、焼鈍後、エッチングを実施することを特徴とする電解コンデンサ用電極材の製造方法。
（２１）エッチングが直流エッチングである前項２０に記載の電解コンデンサ用電極材の製造方法。
（２１）電極材として、前項２０または前項２１に記載の製造方法によって製造されたアルミニウム電極材が用いられていることを特徴とするアルミニウム電解コンデンサ。
【手続補正３】
【補正対象書類名】明細書
【補正対象項目名】００３０
【補正方法】変更
【補正の内容】
【００３０】
上記アルコールの例としては、メタノール(CH3OH)、エタノール(C2H5OH)、1-プロパノール(CH3CH2CH2OH)、2-プロパノール(CH3CH(OH)CH3)、1-ブタノール(CH3CH2CH2CH2OH)、2-ブタノール(CH3CH2CH(OH)CH3)、1-ペンタノール(CH3CH2CH2CH2CH2OH)、2-ペンタノール(CH3CH2CH2CH(OH)CH3)等が挙げられ、CnH2n+1OH(n=1〜10の自然数)で表されるものが好ましい。また、シクロヘキサノール等の脂環炭化水素類も用いることが出来る。
【手続補正４】
【補正対象書類名】明細書
【補正対象項目名】００３２
【補正方法】変更
【補正の内容】
【００３２】
上記アルカン系炭化水素の例としては、ペンタン(C5H12)、ヘキサン(C6H14)、ヘプタン(C7H16)、オクタン(C8H18)、ノナン(C9H20)、デカン(C10H22)等が挙げられCnH2n+2(ｎ=5〜15の自然数)で表されるものが好ましい。またシクロヘキサン等脂環式炭化水素の適用も可能である。
【手続補正５】
【補正対象書類名】明細書
【補正対象項目名】００３３
【補正方法】変更
【補正の内容】
【００３３】
上記ケトンの例としてはアセトン(CH3COCH3)、2-ブタノン(CH3COC2H5)、3-ペンタノン（CH3CH2COCH2CH3）、3-メチル-2-ブタノン（CH3COCH(CH3)2）等が例示でき、R1COR2(R1およびR2:脂肪族炭化水素基であり、R1とR2の炭素数の合計が8以下)で表されるものが好ましい。また、シクロヘキサノン(C6H10O)等環状ケトンを用いても良い。
【手続補正６】
【補正対象書類名】明細書
【補正対象項目名】００３６
【補正方法】変更
【補正の内容】
【００３６】
上記石油製品の例としては、工業ガソリン（JIS K 2201）、自動車ガソリン（JIS K 2202）、航空ガソリン（JIS K 2206）、灯油（JIS K 2203）、軽油(JIS K 2204)、石油エーテル(JIS K 8593)、石油ベンジン(JIS K 8594)、リグロイン(JIS K 8937)、ケロシン等が挙げられる。
【手続補正７】
【補正対象書類名】明細書
【補正対象項目名】００６２
【補正方法】変更
【補正の内容】
【００６２】
最終焼鈍を終了したアルミニウム材には、拡面率向上のためエッチング処理を実施する。エッチング処理条件は特に限定されないが、好ましくは直流エッチング法を採用するのが良い。直流エッチング法によって、前記最終焼鈍において生成が促進されたエッチピットの核となる部分において、深く太くエッチングされ、多数のトンネル状ピットが生成され、高静電容量が実現される。
【手続補正８】
【補正対象書類名】明細書
【補正対象項目名】００７１
【補正方法】変更
【補正の内容】
【００７１】
【表２】
2004088069.tif 000001
【手続補正９】
【補正対象書類名】明細書
【補正対象項目名】００８２
【補正方法】変更
【補正の内容】
【００８２】
接触加熱後のアルミニウム材を重ねた状態でアルゴン雰囲気下でアルミニウム材の実体温度を室温から540℃まで50℃／hで昇温させた後、540℃にて24時間保持させ、次いで冷却した後炉出しし、電解コンデンサ電極用アルミニウム材を得た。
（実施例129）
実施例13と同じ厚さ110μmに圧延された純度99.99％のアルミニウム材を200℃のステンレス製加熱板２枚の間に挟み、２秒間接触加熱を行った。接触加熱後のアルミニウム材を重ねた状態でアルゴン雰囲気下でアルミニウム材の実体温度を室温から540℃まで50℃／hで昇温させた後、540℃にて24時間保持させ、次いで冷却した後炉出しし、電解コンデンサ電極用アルミニウム材を得た。
（実施例130）
熱ロールでの接触加熱後に表面温度25℃の冷却ロールにアルミニウム材を接触させる工程を含む事以外は、実施例125と同様にして電解コンデンサ電極用アルミニウム材を得た。
（比較例４）
実施例13と同じ厚さ110μmに圧延された純度99.99％のアルミニウム材をアルゴン雰囲気下でアルミニウム材の実体温度を室温から540℃まで50℃／hで昇温させた後、540℃にて24時間保持させ、次いで冷却した後炉出しし、電解コンデンサ電極用アルミニウム材を得た。
上記実施例13〜130および比較例４で得られたアルミニウム材をHCl 1.0mol・dm-3とH2SO4 3.5mol・dm-3を含む液温75℃の水溶液に浸漬した後、電流密度0.2A/cm2で電解処理を施した。電解処理後の箔をさらに前記組成の塩酸―硫酸混合水溶液に90℃にて360秒浸漬し、ピット径を太くしエッチド箔を得た。得られたエッチド箔を化成電圧270ＶにてEIAJ規格に従い化成処理した静電容量測定用サンプルとした。各サンプルについて測定した静電容量を、比較例４を100とした場合の相対値にて表５〜表９に示す。
上記第１、第２の発明に係る画像処理システムによれば、例えば電子ソートモードやメモリリコールモードのように、画像読み取り装置で読み取られた複数頁の画像データの前記メモリへの書き込みと、前記書き込まれた画像データの前記メモリからの読み出しと、読み出された画像データのプリントまたは他の装置への転送処理とを頁毎に繰り返して複数部数分行うモードを実行するに際し、画像データの前記メモリへの書き込みを実行している時に、メモリフルやメモリニアフルが発生した場合には、メモリに記憶されている複数頁の画像データのうちの一部の頁を除く他の頁の画像データを破棄し、保持した頁の画像データを用いて次回のプリントや他の装置への転送処理の制御を実行する。このため、保持された頁の画像データについては、再度処理を繰り返す場合にも、もはや読み取り装置で画像データを読み取る必要はなくなるから、全体の処理時間が短くなる。
【手続補正１０】
【補正対象書類名】明細書
【補正対象項目名】００８３
【補正方法】変更
【補正の内容】
【００８３】
【表５】
2004088069.tif 000002
【手続補正１１】
【補正対象書類名】明細書
【補正対象項目名】００８６
【補正方法】変更
【補正の内容】
【００８６】
【表８】
2004088069.tif 000003